(57)【要約】【課題】土壁と同様に通気性と湿度調節機能を有し、土壁と比較し、容易に、低コストで施工することができ、強度も高い壁およびその製造方法を提供する。【解決手段】屋外側１０の下地層として、モルタル３３に切りわら３４が混入した、わら入りモルタル層１２を形成し、その上に追っかけで土壁の中塗り層１３を塗り、さらに上塗り層１５を塗り重ねる。モルタルにわらを混入した材料を用いてわら入りモルタル層１２を形成することにより、土壁と同様に通気性と湿度調節機能を有すると共に、容易に、低コストで施工することができ、強度も高い壁３１を製造できる。【選択図】          図２
2004316336.tif 000002
【特許請求の範囲】
【請求項１】
切りわらが混入された、わら入りモルタル層を有する壁。
【請求項２】
請求項１において、前記わら入りモルタル層には、当該わら入りモルタル層の厚さに対して長さが１から２倍の範囲に前記わらが混入されている壁。
【請求項３】
請求項２において、前記わら入りモルタル層の厚さが１．５から２．０ｃｍ程度の範囲であり、該モルタル層に含まれる前記わらの長さが２．０から３．０ｃｍ程度の範囲である壁。
【請求項４】
請求項１において、前記わら入りモルタル層の外側に塗り重ねられた、切りわら入りの土壁層を有する壁。
【請求項５】
請求項１において、前記わら入りモルタル層が当該壁の屋外側の少なくとも一部を構成し、当該壁の屋内側の少なくとも一部を構成する切りわら入りの石膏プラスター層を有する壁。
【請求項６】
切りわらが混入された、わら入りモルタル層を有する壁体構造。
【請求項７】
壁体を有する建築物であって、前記壁体は、切りわらが混入された、わら入りモルタル層を備えている建築物。
【請求項８】
請求項７において、前記壁体は、前記わら入りモルタル層の外側に、切りわらを含む土により塗り重ねられた土壁層を備えている建築物。
【請求項９】
請求項７において、前記わら入りモルタル層が前記壁体の屋外側の少なくとも一部を構成し、前記壁体は、その屋内側の少なくとも一部を構成する切りわら入りの石膏プラスター層を備えている建築物。
【請求項１０】
切りわらが混入されたモルタルを塗り、わら入りモルタル層を形成する工程を有する壁の製造方法。
【請求項１１】
請求項１０において、前記わら入りモルタル層を形成する工程の前に、前記わら入りモルタル層の目標厚さに対して長さが１から２倍の範囲の前記わらを混入したモルタルを作る工程を有する壁の製造方法。
【請求項１２】
請求項１１において、前記わらを混入したモルタルを作る工程では、セメント、骨材および前記きりわらを、それぞれ３０リットル、６０から１２０リットル、３から５リットルの割合で混合する、壁の製造方法。
【請求項１３】
請求項１０において、前記わら入りモルタル層の外側に、切りわらを含む土により土壁層を塗り重ねる工程を有する壁の製造方法。
【請求項１４】
請求項１３において、前記土壁層を塗り重ねる工程においては、前記わら入りモルタル層が生乾きの状態で、前記土壁層を塗り重ねる、壁の製造方法。
【請求項１５】
切りわらが混入されたモルタルを塗り、外壁の少なくとも一部を形成する工程を有する建築物の製造方法。
【請求項１６】
請求項１５において、前記わら入りモルタル層の外側に、切りわらを含む土により土壁層を塗り重ねる工程を有する建築物の製造方法。
【発明の詳細な説明】
【０００１】
【発明の属する技術分野】
本発明は、木造家屋などの建築物の壁、その構造および壁の製造方法に関するものである。
【０００２】
【従来の技術】
日本において木造建築などに古来より用いられてきた土壁は、断熱、防音、耐火に優れているばかりでなく、優れた湿度調整機能を有している。このため高温多湿の日本の風土に適している。
【０００３】
【特許文献１】
特開２００２−１２１８７６号公報
【０００４】
【発明が解決しようとする課題】
土、砂、わらと言った自然素材を用いた日本古来の塗り壁は、断熱、防音、耐火に優れているだけではなく、内部の汚れた空気を外部に出して新鮮な空気を内部に誘導する通気性に富み、また、壁そのものが呼吸して、湿度の高いときには水分を取り込み、乾燥しているときには水分を放出することにより湿度を調節し、その結果として室内の結露を防ぎ、ひいてはカビの発生を抑制するので、湿度の高い日本の風土に適した極めて優れた壁構造である。そして、上塗りの素材やその塗り方によって、様々な美しい外観と優れた風合いを与えてくれる。さらに、家の解体や改築にあたっては、もともと自然素材から成り立っているので、容易に自然に帰り、地球環境に優しいという特徴もある。
【０００５】
従来の塗り壁は、水で練った荒壁用の土とわらを塗ってまず荒壁を作り、それが乾くのを待って、中塗り用の土とわらを用いて中塗りを行い、さらに、それが乾くのを待って上塗りをすると言った作業を何回も繰り返して壁を構築する。したがって、しっかりとした、ひび割れのない高い品質の壁を作るためには、塗り重ねる一回ごとに完全乾燥が要求される。そして、完全乾燥のためには、同じ一つの壁のなかでも日光が当たるところは早く乾くが、日陰のところはなかなか乾かないと言った問題もあり、また、乾燥を早くするために一回毎の塗り厚さを薄くすることが考えられるが、あまり薄くすると強度が低下して、「割れる」、あるいは、「ぼろぼろ落ちる」といった問題がある。したがって、その乾燥を待つ時間がかかるので建築工事期間が長引くだけでなく、手間がかかって建築費用も高価になる。また、これらの問題を未然に防止しながら施工を行うには、熟練した技術者が必要であり、その点でも土壁を用いて建築物を製造することは困難な状況になっている。
【０００６】
したがって、最近では、工場で大量生産ができて建築現場では短時間で施工できる新建材を用いた壁構造がもっぱら採用されている。これらの新建材の多くは高気密性・高断熱性を狙って開発されており、それ自身は通気性や湿度調節機能を持たず、室内の結露やカビが生じやすい。また、自然素材ではないので、アトピーやシックハウス症候群の原因となる有害物質を発生する場合もあるし、外観や風合いも従来の塗り壁に及ばないことが多い。しかしながら、土壁と異なり、施工が容易で、熟練した技術がなくても一定の品質の壁体構造を製造できるというメリットがある。また、短時間で壁を施工できるので、製造コストは低減され、工期も短縮できる。さらに、壁に用いられる構造体の強度が高いので、壁を薄くすることができ、壁が占めるスペースを低減できるという効果もある。
【０００７】
特開２００２−１２１８７６号公報においては、土壁の欠点である乾燥期間の長期化、硬度不足に起因して数年程度の短期間で早期劣化するという問題、粘度を大量に使用するためにコストが増大すると共に重量が重いために建材の耐久性が低下し易いという問題を解決しようとして土に対して、永久磁石の粉体および小麦粉、そば粉などの蛋白質成分を混ぜることを提案している。しかしながら、土を主成分とする以上、上記の土壁の欠点を抜本的に解決することはできていない。また、永久磁石の粉体および小麦粉、そば粉などの蛋白質成分を混ぜる必要があり、かえって土壁の製造工程を複雑にし、また、製造コストを押し上げる要因となるので、土壁の普及に適しているとは言いがたい。
【０００８】
そこで、本発明では、断熱、防音、耐火に優れているだけではなく、内部の汚れた空気を外部に出して新鮮な空気を内部に誘導する通気性に富み、また、壁そのものが呼吸して、湿度の高いときには水分を取り込み、乾燥しているときには水分を放出することにより湿度を調節し、その結果として室内の結露を防ぎ、ひいてはカビの発生を抑制でき、かつ、乾燥時間が短く、建築工事の期間が短く、施工が容易で手間がかからず、費用も安い壁およびその製造方法を提供することを目的とする。
【０００９】
【課題を解決するための手段】
このため、本発明においては、切りわらが混入された、わら入りモルタル層を有する壁を提供する。すなわち、本発明において、建築物の壁あるいは壁体は、切りわらが混入されたモルタルを塗り、わら入りモルタル層を形成する工程を有する製造方法により製造される。多くのケースでは、建築物の壁は、断熱材を挟んで屋外に面する屋外側と、屋内に面する屋内側とに分けられ、わら入りモルタル層は、屋外側の少なくとも一部として形成される。特に、わら入りモルタル層は、屋外側の壁の下地層として適しており、このことは、後述するように本発明の壁体構造においてさらなるメリットを見出すことになる。
【００１０】
セメントに砂などの骨材を混ぜて水で練ったモルタルは、強度、耐水性、防火性といった建築材料にとって肝心な性能をすべて満足するとともに、各種ラス材などの下地材との馴染みも良く、塗り作業が容易である。さらに水練りした荒壁用の土に比べて乾燥に要する期間が大幅に短い。また、通気性や透水性が小さく、劣化が少ないので、コンクリート構造物の表面にモルタルを塗ることにより躯体を各種劣化から保護するためにも用いられている。これらから分かるように、モルタルは、強度、施工期間およびコストなどの点からは壁を構成する材料としてはベストに近いものである。
【００１１】
その一方で、通気性や透水性が小さいことは、土壁と逆の性質であり、通気性や湿度調節機能は期待できない。したがって、モルタル層を有する壁体は、上述した土壁と相反する性質の壁体構造と認識されている。
【００１２】
これに対し、本発明では、わらを混入した、わら入りモルタル層を用いて壁を形成する。モルタルに切りわらを混入したモルタル層は通気性を有し、また、湿度が高いときには水分を取り込み、乾燥しているときには水分を放出する湿度調節機能を有する。その一方で、わら入りモルタル層の主成分はモルタルなので、強度、耐水性、防火性といった建築材料に必要な性能は高く、下地材との馴染みも良く、さらに、塗り作業が容易で乾燥に要する期間も短い。したがって、モルタル層と土壁層の利点を兼ね備えた壁を提供することができる。
【００１３】
断熱材を挟んだ壁体構造においては、屋外側にわら入りモルタル層を使用することにより、断熱材の間に空気が流通するのに十分な隙間があるので、このわら入りモルタル層が通気性と湿度調節機能を活かすことができる。さらに、壁の屋内側を切りわら入りの石膏プラスター層などの通気性と湿度調節機能とを有する、あるいはそのような性質を阻害しない層を用いて構成することにより、建築物の屋内の結露を防ぎ、ひいてはカビの発生を抑制することができる。
【００１４】
一方、わら入りモルタル層の乾燥に要する時間は、従来の荒壁に比べて極めて短い。また、わら入りモルタル層を形成する工程の前に、切りわらを混入したモルタルを作るが、その工程は、モルタルの原料でセメント、砂に加えて、切りわらを適量を入れて攪拌すればよい。したがって、わら入りモルタルを製造するのも、手間がかからず、低コストでわら入りモルタルを提供できる。
【００１５】
したがって、わら入りモルタル層を採用することにより、壁自身が呼吸をして室内の湿度調整の役割をし、さらに、結露やカビの発生を防ぐ、土壁と同様の効果を備えた壁であって、乾燥に要する時間を大幅に短縮でき、建設工事期間が短く、手間がかからず、費用も安い壁を提供できる。
【００１６】
わら入りモルタル層を形成するための、わら入りモルタルを製造する工程では、わら入りモルタル層の目標厚さに対して長さが１から２倍の範囲のわらを混入したモルタルを作ることが望ましい。切りわらがモルタル層に対して長すぎると、塗ったときにモルタルからわらが突き出すので、塗り作業がやりにくく、次の層を塗り重ねる際の邪魔になる可能性がある。逆に、切りわらが短か過ぎると、モルタル層の中に切りわらが完全に埋没してしまい、わらを混入することにより期待される通気性や湿度調節機能が十分に発揮できない。わら入りモルタル層の厚さに対して、切りわらの長さが１から２倍程度の範囲であれば、作業性が良く、切りわらによる通気性および湿度調節機能の効果を十分に得られる壁を製造できる。したがって、わら入りモルタル層の厚さが１．５から２．０ｃｍ程度の範囲であれば、長さが２．０から３．０ｃｍ程度の範囲の切りわらを混入することが望ましい。
【００１７】
また、切りわらは、セメントに対して１０％程度の容積比率で混入することにより、通気性および湿度調節機能の効果を十分に得られ、モルタルとしての性能も低下させない。砂などの骨材を含めると、２〜６％程度の容積比率で切りわらを混入することにより通気性および湿度調節機能の効果を得られる。例えば、セメント、骨材およびきりわらが、それぞれ３０リットル、６０から１２０リットル、３から５リットルの割合で混合することにより適度なわらの混入率のモルタルを製造できる。なお、通気性や湿度調節機能を高めるという点からは、切りわらの混入率を上げることが望ましく、上記の範囲内あるいは、壁体としての強度がそれほど要求されない場合は、さらに多くの量の切りわらを混入することができる。
【００１８】
このように、本発明にかかる、わら入りのモルタル層を有する壁は、多くの利点を備えているが、さらに、本発明においては、このわら入りモルタル層に切りわら入りの土壁層を塗り重ねできる点で大きなメリットがある。モルタルのみの単なるモルタル層であれば、その上に、水で練った壁土を塗り重ねて土壁の層を作ろうとしても、両者の結合力が弱いので安定した土壁の層ができない。また、モルタルがしめった状態で塗ったのではさらに不安定になるので、あえて塗ろうとするのであれば、十分な乾燥時間を経てモルタルが乾いてからでなければ塗ることができない。その場合も、材料の相性は良くなく、壁の構造としては推奨できるものではない。
【００１９】
これに対し、本発明のわら入りモルタル層では、切りわらが存在するために表面に凹凸ができ、さらに、適度な長さの切りわらを用いることによりわらの一部が表面から適度に飛び出していることもあり、その表面全体が適当な粗面となる。したがって、水で練った壁土を塗り重ねることができる。さらに、モルタルがまだ乾かない状態で塗ること、いわゆる、土の追っかけをすることにより、かえって両者の密着性が良くなり、わら入りモルタル層を下地層として土壁層を塗り重ねた壁体を製造することができる。
【００２０】
わら入りモルタル層の上に土壁層を安定的に重ねることにより、その上には、従来の塗り壁で上塗り材として用いられてきた漆喰、珪藻土、ドロマイトプラスター等の層を塗り重ねることができることを意味する。したがって、モルタルという、従来の土壁では用いられなかった材料を用いて、従来の土壁と同様に、これらの層を塗り重ねることができる。すなわち、わらを含む中塗り土の層は勿論、その上に塗られる漆喰等は、すべて、従来の塗り壁で使われてきた素材であり、その素材の混合比率、塗る手法等をモルタルを主体とする壁に適用できる。
【００２１】
その結果、中塗りおよび上塗りなどの全体の層を含めて、従来の土壁と同様の通気性や湿度調節機能を有し、従来の塗り壁と同じ様々な美しい外観と優れた風合いを与えてくれる壁を、モルタル層を用いて実現できる。
【００２２】
さらに、わら入りモルタル層に重ねられるこれらの層は、すべて自然素材を用いているので、家の解体や改築にあたっては、容易に自然に帰り地球環境に負担を掛けることがない。したがって、本発明により、地球環境に優しいという日本古来の塗り壁の良さを踏襲し、かつ、乾燥時間が短縮できて、建築工事の期間が短く、手間がかからず、費用も安い壁を提供することができる。さらに、わら入りモルタル層が生乾きの状態で土壁を塗る中塗り作業に入れるので、その面からも建築期間の短縮を図ることができ、手間も費用も節約できる。
【００２３】
【発明の実施の形態】
以下に図面を参照しながら、本発明の実施の形態を説明する。図１は本発明の塗り壁６を有する木造建築物３０を断面で示してある。また、図２には、塗り壁３１の一部を建築物５の間柱１に沿って縦に切断した断面を示している。図２の左側が建築物の外側（屋外側）であり、右側が室内（屋内側）である。
【００２４】
間柱１や図には表示されていない柱の外側には、防風材２が一面に張られ、それを押さえる形で厚さ１２ｍｍ、巾７５ｍｍ程度の板が並べて取付けられる。いわゆる、ラス下３である。一方、壁の内側には、９ｍｍ程度の厚さのラスボード４が、図には表示されていない柱に上下に間隔を置いて取付けられた厚さ３０ｍｍ、巾４０ｍｍ程度の角材である野縁５に取付けられており、そのラスボード４に沿って厚さ４０ｍｍ程度の断熱材６が取付けられている。
【００２５】
図３に、塗り壁の屋外側を施工する過程の概要を示してある。本実施例の塗り壁３１の屋外側１０は、まず、工程５１において、下地材を施工するところから始まる。この工程５１では、ラス下３にアングルラスやエアーサイクルラス等のラス材１１を釘止めする。まず、長さ１３ｍｍ程度の釘で仮止めをし、さらに、エアータッカー等を使って１９ｍｍ程度の釘でしっかりと本止めをする。ラス材同士をつなぐジョイント部分は、十分な巾を取って重ね合わせ、両者を千鳥にしっかりからげ合わせておく。
【００２６】
次に、工程５２において、わら入りモルタル層を形成する材料の準備をする。長さ２．０ｃｍから３．０ｃｍに切った切りわらを準備し、セメント３０リットル（約５０ｋｇ）に対して、骨材となる砂を約９０リットル、切りわらを約３．５リットルをミキサーに入れ、さらに適量の水を加えて良く攪拌する。この比率は状況や用途によって適宜変わりうる。切りわらは、２〜６％程度を混入することが望ましく、さらに、通気性や湿度調節機能を高めるという点からは、わらを入れすぎと言うことはなく、強度などの点を考慮して許容しうる限り多目に加えることが望ましい。
【００２７】
次に、工程５３において、上記にて製造されたわら入りモルタルを用いて、わら入りモルタル層１２を施工する。この工程５３においては、十分攪拌されたわら入りモルタルを、ラス下４の上に、先に準備したラス材１１に良くなじませながら、こてを用いて１．５ｃｍから２．０ｃｍ厚さになるように塗っていく。これにより、モルタル３３の内部に適量の切りわら３４が分散されて含まれた状態の、わら入りモルタル層１２が形成され、この層が壁３１の屋外側１０の下塗り（下地層）となる。
【００２８】
モルタル３３だけでは通気性や透水性はほとんどない。しかしながら、切りわら３４を混入することにより、このわら入りモルタル層１２としては通気性が生じ、また、湿度が高いときには水分を取り込み、乾燥しているときには水分を放出する湿度調節機能を有するようになる。さらに、わら入りモルタル層１２はモルタル３３を主体とするために、その乾燥時間は、モルタル３３そのものの乾燥時間とほとんど変わらず、土とわらからなる従来の荒壁に比べて乾燥に要する時間は大幅に短い。したがって、わら入りモルタル層１２を形成する工程５３は、荒壁を施工する工程よりも大幅に短縮でき、さらに、日当たりなどの影響も受け難いので、工期がばらついたり、天候の影響を受けることも防止できる。さらに、モルタル自体のコストは安いので、わら入りモルタル層１２を形成する工程５３は、手間がかからず、費用も安い。
【００２９】
なお、一般にモルタルやコンクリートは圧縮には強いが引っ張りには弱い。本例のわら入りモルタル層１２は、モルタル３３に長繊維のわら３４が混入されており、わら３４の効果により引っ張り力に対する抗力が増して、ひび割れ防止にも有効である。また、わら入りモルタルを製造するのに必要な切りわら３４は長さが２〜３ｃｍ程度でよく、従来の土壁に混入されるわらは、長さが９ｃｍ程度は必要であったのに比較すると短くて良い。したがって、従来は切れ端として利用できなかったわらも資源として利用することが可能となる。ちなみに、従来の土壁の荒壁ではその厚さが５から１０ｃｍあり、わらの長さは９ｃｍ程度は必要であった。これに対し、本発明においては、土よりも強度が大幅に高いモルタルを主体の材料とすることにより、下地壁としての厚みを減らすことができており、混入するわらが短くできると共に、壁厚も薄くできるという効果を有している。
【００３０】
わら入りモルタル層１２を施工した次に、工程５４において、まだ、わら入りモルタル層１２が生乾きの状態の時に、中塗り用の土に切りわらを混入して水を加えて良く練ったものを塗り重ねる。これにより屋外側の中塗り層１３を形成できる。わら入りモルタル層１２の表面は、わら３４が含まれているために凹凸ができ、あるいは、わら３４そのものが一部飛び出しているので、全体が適度な粗面となっており、水で練った壁土３５を安定して塗り重ねることができる。しかも、モルタルがまだ乾かない状態で塗ること、いわゆる、土の追っかけができ、両者の密着性も極めて良い。また、わら入りモルタル層１２が生乾きの状態で中塗り作業に入れるので、その面からも建築期間の短縮を図ることができ、手間も費用も節約できる。
【００３１】
このように、本例の壁３１においては、下地層としてモルタル層を形成しているが、わら入りモルタル層１２であるので、それに塗り重ねる層は、従来の土を主体とした壁を施工する工法に準じて行うことができる。すなわち、中塗り土３５へのわら３６の混入比率や中塗り層１３の厚みの選定は、従来の塗り壁に準じて行えばよい。さらに、求められる中塗り層の厚さによっては、中塗りを１回だけではなく数回に分けて行うことも従来の工法に準じて行うことができる。したがって、本発明により、壁の構造上の主体となる下地層には施工が容易なモルタルを主体としたわら入りモルタル層１２を用いて、そのモルタル層１２に重ねる層には、古来の技法を用いることが可能となっており、それほどの熟練を要しなくても、信頼性の高い壁であって、古来の土壁と外観が共通し、さらに性能も共通する壁を施工することができる。
【００３２】
中塗り後、メッシュ入れを行う。中塗り層１３が乾かない内にメッシュ１４をその表面に被せ、表面が平らになるようにしっかりと伏せ込む。さらに、工程５５において、中塗り層１３が完全に乾いたら、その上に上塗りを行い、表層１５を形成する。中塗りとして土壁層１３が形成されているので、上塗りには、求められる外観や風合いに応じて、従来の塗り壁で上塗り材として用いられてきた漆喰、珪藻土、ドロマイトプラスター等、従来用いられてきた素材を従来の手法を用いて塗り、上塗り層１５を形成する。中塗り同様に、必要があれば上塗りも１回だけではなく数回に分けて行うのも従来工法に準じて行うことができる。
【００３３】
この様にして形成された中塗り層１３と上塗り層１５は、従来の塗り壁の中塗りや上塗りが有していたのと同様の通気性や湿度調節機能を有し、わら入りモルタル層１２に付加された通気性や湿度調節機能を阻害することはない。しかも、従来の塗り壁と同じ様々な美しい外観と優れた風合いを与えてくれる。また、これらの層１３および１５はすべて自然素材を用いているので、家の解体や改築にあたっては、容易に自然に帰り地球環境に負担を掛けることがない。
【００３４】
本実施例の塗り壁３１の屋内側２０については、ラスボード４の上に、石膏プラスター３７に適量のわら３８と水を加えて良く練ったものをこてで塗り、わら入り石膏プラスター層２１を形成する。石膏プラスター３７は、乾燥時の寸法安定性と優れた防火性・耐火性を有している一方、電解質であり水に溶ける性質がある。このため、外装材には向かないが、内装材として良く使われている。硬化遅延材を加えて反応速度を調節しながら施工されるほど、乾燥して硬化する時間が短いので、建築工事期間の短縮にも好都合である。しかしながら、モルタル同様に通気性や湿度調節機能を有しない。そこで、本例の壁３１においては、わら入り石膏プラスター層２１とする。これにより、混入してある切りわら３８のために通気性と湿度調節機能を有する石膏層にすることができる。そして、わら３８を入れても、石膏３７が有する乾燥・固化時間の短さは変わらないので、建築期間の短縮にも寄与する。
【００３５】
わら入り石膏プラスター層２１の上には、従来の塗り壁と同じ手法に準じてわらを含む中塗り土による中塗りを行い、中塗り層２２を形成する。さらにその上に漆喰、珪藻土、ドロマイトプラスター、京壁、繊維壁等、従来の塗り壁に使われてきた材料を用いて従来の工法に準じて上塗りを行い、上塗り層２３を形成することができる。
【００３６】
この壁３１は、その屋内側２０においても、わら入り石膏プラスター層２１を下地層として形成することにより、その上に、わらを含む中塗り層２２と、漆喰等の上塗り層２３とを、従来の塗り壁で使われてきた素材、その素材の混合比率、塗る手法等を適用できる。その結果、屋外側１０および屋内側２０とが通気性や湿度調節機能を有する壁３１を施工することが可能となり、短期間で、容易に、そして低コストで、従来の土を主体とした塗り壁と同じく、壁自身が呼吸をし、さらに、様々な美しい外観と優れた風合いを与える壁およびそれを備えた建築物を提供できる。また、屋内側２０も、自然素材を用いた層を積層しているので、家の解体や改築にあたっては、容易に自然に帰り地球環境に負担を掛けることがない。
【００３７】
このように、本例の壁３１は、屋外側１０と屋内側２０とが通気性および湿度調節機能を有している。また、図２では間柱１が記載された間柱の間の領域は、多くの壁では、断熱材が封入されているが、断熱材は通気性があったり、通気性の少ないものであっても断熱材が組み合わさった隙間を通じて空気が流通できるようになっている。したがって、本例の壁３１は全体として通気性と湿度調整機能を備えており、内部の汚れた空気を外部に出して新鮮な空気を内部に誘導する通気性に富み、また、壁そのものが呼吸して、湿度の高いときには水分を取り込み、乾燥しているときには水分を放出することにより湿度を調節し、その結果として室内の結露を防ぎ、ひいてはカビの発生を抑制することができる。
【００３８】
【発明の効果】
以上に説明したように、本発明の壁体構造は、わら入りモルタル層を備えており、モルタル壁の強度および施工の容易さに加えて、通気性に富み、また、壁そのものが呼吸して、湿度の高いときには水分を取り込み、乾燥しているときには水分を放出することにより湿度を調節する機能を備えた壁および建築物を提供できる。したがって、壁自身が呼吸し、美しい外観と優れた風合いを持つという日本古来の土壁の良さと、強度などの点で優れたモルタル壁の良さとを併せ持った壁および建築物を本発明により提供できる。
【図面の簡単な説明】
【図１】本発明の壁を有する建築物の概要を示す断面図である。
【図２】図１に示す壁の構成を示す断面図である。
【図３】図２に示す壁の屋外側の製造工程を示す図である。
【符号の説明】
１    間柱
２    防風材
３    ラス下
４    ラスボード
５    野縁
６    断熱材
１０    屋外側
１１    ラス材
１２    わら入りモルタル層
１３    中塗り層
１４    メッシュ
１５    上塗り層
２０    屋内側
２１    わら入り石膏プラスター層
２２    中塗り層
２３    上塗り層
３０    建物
３１    壁
【図１】
2004316336.tif 000003
【図２】
2004316336.tif 000004
【図３】
2004316336.tif 000005